(57)【要約】【課題】Ｎ領域となるＶ／Ｇ値の範囲を大幅かつより確実に拡大することができ、すなわち、特にＮ領域の単結晶を引き上げる際の製造マージンを大幅に拡大することができ、これにより、Ｎ領域及び／又はＩ領域、特にはＮ領域の結晶の製造歩留り、生産性を大幅に向上させることが可能な単結晶の製造方法を提供する。【解決手段】チョクラルスキー法によりシリコン単結晶を製造する方法において、単結晶を育成する際に、ボロン及び炭素を、単結晶中の濃度が合せて１×１０１７ａｔｏｍｓ／ｃｃ以上の範囲となるようにドープして、結晶全面がＮ領域及び／又はＩ領域の単結晶を育成することを特徴とするシリコン単結晶の製造方法。【選択図】なし【特許請求の範囲】
【請求項１】
チョクラルスキー法によりシリコン単結晶を製造する方法において、単結晶を育成する際に、ボロン及び炭素を、単結晶中の濃度が合せて１×１０１７ａｔｏｍｓ／ｃｃ以上の範囲となるようにドープして、結晶全面がＮ領域及び／又はＩ領域の単結晶を育成することを特徴とするシリコン単結晶の製造方法。
【請求項２】
請求項１に記載された方法により製造されたシリコン単結晶をシリコンウェーハに加工した後、１０００℃より高い温度で熱処理を加えることにより、シリコンウェーハ表面のボロンの濃度を１×１０１６ａｔｏｍｓ／ｃｃ以下の範囲となるように調整することを特徴とするシリコンウェーハの製造方法。
【請求項３】
前記製造するシリコンウェーハの直径が、２００ｍｍ以上であることを特徴とする請求項２に記載のシリコンウェーハの製造方法。
【発明の詳細な説明】
【技術分野】
【０００１】
本発明はメモリーやＣＰＵなど半導体デバイスの基板として用いられるウェーハ等を切り出すための単結晶を製造する方法に関するものであり、特に、最先端分野で用いられているＮ領域及び／又はＩ領域、特にはＮ領域の単結晶を製造する方法に関するものである。
【背景技術】
【０００２】
メモリーやＣＰＵなど半導体デバイスの基板として用いられるウェーハ等を切り出すための単結晶としては、例えばシリコン単結晶を挙げることができ、主にチョクラルスキー法（Ｃｚｏｃｈｒａｌｓｋｉ  Ｍｅｔｈｏｄ、以下ＣＺ法と略称する）により製造されている。
【０００３】
ＣＺ法により単結晶を製造する際には、例えば図１に示すような単結晶製造装置１を用いて製造される。
単結晶製造装置１は、例えばシリコンのような原料多結晶を収容して溶融するための部材や、熱を遮断するための断熱部材などを有しており、これらは、メインチャンバー２内に収容されている。メインチャンバー２の天井部からは上に伸びる引上げチャンバー３が連接されており、この上部に単結晶４をワイヤー５で引上げる機構（不図示）が設けられている。
【０００４】
メインチャンバー２内には、溶融された原料融液６を収容する石英ルツボ７とその石英ルツボ７を支持する黒鉛ルツボ８が設けられ、これらのルツボ７、８は駆動機構（不図示）によって回転昇降自在にシャフト９で支持されている。このルツボ７、８の駆動機構は、単結晶４の引上げに伴う原料融液６の液面低下を補償すべく、ルツボ７、８を液面低下分だけ上昇させるようにしている。
【０００５】
そして、ルツボ７、８を囲繞するように、原料を溶融させるための黒鉛ヒーター１０が配置されている。この黒鉛ヒーター１０の外側には、黒鉛ヒーター１０からの熱がメインチャンバー２に直接輻射されるのを防止するために、断熱部材１１がその周囲を取り囲むように設けられている。
【０００６】
また、メインチャンバー２の内部には、引上げチャンバー３の上部に設けられたガス導入口１４からアルゴンガス等の不活性ガスが導入される。導入された不活性ガスは、引上げ中の単結晶４とガス整流筒１２との間を通過し、ガス整流筒１２の下端と原料融液６の液面との間を通過し、ガス流出口１５から排出される。
尚、ガス整流筒１２の外側下端には原料融液６と対向するように遮熱部材１３が設けられ、原料融液６の表面からの輻射をカットするとともに原料融液６の表面を保温するようにしている。
【０００７】
以上のような単結晶製造装置１内に配置された石英ルツボ７に原料多結晶を収容し、黒鉛ヒーター１０により加熱し、石英ルツボ７内の多結晶原料を溶融させる。このように多結晶原料を溶融させたものである原料融液６に、ワイヤー５の下端に接続している種ホルダー１６で固定された種結晶１７を着液させ、その後、種結晶１７を回転させながら引上げることにより、種結晶１７の下方に所望の直径と品質を有する単結晶４を育成する。
【０００８】
通常、このように引上げられたシリコン単結晶には、空孔型（Ｖａｃａｎｃｙ）と格子間型（Ｉｎｔｅｒｓｔｉｔｉａｌ）の真性の点欠陥がある。この真性点欠陥の飽和濃度は温度の関数であり、結晶育成中の温度の低下に伴い、過飽和状態となる。この過飽和状態では対消滅や外方拡散・坂道拡散などが起こり、過飽和状態を緩和する方向に進む。その結果、空孔型か格子間型かのいずれか一方が優勢な過飽和の点欠陥として残る。
【０００９】
そして、結晶成長速度が速いと空孔型が過剰状態となりやすく、逆に結晶成長速度が遅いと格子間型が過剰な状態になりやすいことが知られている。この過剰な濃度がある臨界以上となれば、これらが凝集し、結晶成長中に２次欠陥を形成する。
【００１０】
そして、結晶軸方向に成長速度Ｖを高速から低速に変化させた場合、図４に示したような欠陥分布図が得られることが知られている。
成長速度Ｖが比較的高速の場合には、単結晶中で空孔型が優勢となる。この場合、２次欠陥としてはＣＯＰ（Ｃｒｙｓｔａｌ  Ｏｒｉｇｉｎａｔｅｄ  Ｐａｒｔｉｃｌｅ）やＦＰＤ（Ｆｌｏｗ  Ｐａｔｔｅｒｎ  Ｄｅｆｅｃｔ）などとして観察されるボイド（Ｖｏｉｄ）欠陥が形成される。そして、この欠陥が分布する領域をＶ領域という。また、このＶ領域の境界近辺には、酸化処理後にＯＳＦ（酸化誘起積層欠陥、Ｏｘｉｄａｔｉｏｎ  Ｉｎｄｕｃｅｄ  Ｓｔａｃｋｉｎｇ  Ｆａｕｌｔ）として観察される欠陥が分布することが知られている。そして、この欠陥が分布する領域をＯＳＦ領域という。これらの２次欠陥は、酸化膜特性を劣化させる原因となる。
【００１１】
一方、成長速度が比較的低速の場合には、単結晶中で格子間型が優勢となる。この場合、転位ループ起因のＬＳＥＰＤ（Ｌａｒｇｅ  Ｓｅｃｃｏ  Ｅｔｃｈ  Ｐｉｔ  Ｄｅｆｅｃｔ）、ＬＦＰＤ（Ｌａｒｇｅ  Ｆｌｏｗ  Ｐａｔｔｅｒｎ  Ｄｅｆｅｃｔ）などとして観察される２次欠陥が形成される。そして、この欠陥が存在する領域をＩ領域という。
【００１２】
近年、Ｖ領域とＩ領域の中間でＯＳＦ領域の外側に、空孔起因のＦＰＤ、ＣＯＰ等も、格子間シリコンが集合した転位ループ起因のＬＳＥＰＤ、ＬＦＰＤ等も存在しない領域の存在が確認されている。この領域はＮ領域（無欠陥領域）と呼ばれる。また、このＮ領域をさらに分類すると、ＯＳＦ領域の外側に隣接するＮｖ領域（空孔の多い領域）とＩ領域に隣接するＮｉ領域（格子間シリコンが多い領域）とがあり、Ｎｖ領域では熱処理をした際に酸素析出量が多く、Ｎｉ領域ではＮｖ領域に比べて酸素析出が少ないことがわかっている。
【００１３】
これらの欠陥は、成長速度Ｖと成長界面近傍での温度勾配Ｇの比であるＶ／Ｇ値というパラメーターにより、その導入量が決定されると考えられている（例えば、非特許文献１参照。）。すなわち、Ｖ／Ｇ値が所定範囲になるように、成長速度Ｖと温度勾配Ｇを調節すれば、所望の欠陥領域で単結晶を引上げることができる。
【００１４】
そして、成長速度Ｖと成長界面近傍での温度勾配Ｇを調節してＮ領域となるように引上げた結晶が、無欠陥結晶と呼ばれる結晶である。単結晶中の過剰な点欠陥の濃度を限りなく低くした無欠陥結晶を引上げるためには、成長速度Ｖと成長界面近傍での温度勾配Ｇとで表されるＶ／Ｇ値が非常に限定された範囲となるように、成長速度Ｖと温度勾配Ｇを調節する必要があった（例えば、特許文献１、２参照。）。しかし、非常に狭い範囲に成長速度Ｖ等を調節して単結晶を引上げることは非常に困難である。そのため、無欠陥結晶を引上げる場合、実際には不良品などが多発して、歩留り、生産性を大きく低下させるという問題があった。
【００１５】
【特許文献１】特開平８−３３０３１６号公報
【特許文献２】特開平１１−７９８８９号公報
【非特許文献１】Ｖ．Ｖ．Ｖｏｒｏｎｋｏｖ，Ｊｏｕｒｎａｌ  ｏｆ  Ｃｒｙｓｔａｌ  Ｇｒｏｗｔｈ，５９(１９８２)，６２５〜６４３
【発明の開示】
【発明が解決しようとする課題】
【００１６】
本発明は、このような問題点に鑑みてなされたもので、Ｎ領域となるＶ／Ｇ値の範囲を大幅かつより確実に拡大することができ、すなわち、Ｎ領域及び／又はＩ領域、特にはＮ領域の単結晶を引き上げる際の製造マージンを大幅に拡大することができ、これにより、Ｎ領域及び／又はＩ領域、特にはＮ領域の結晶の製造歩留り、生産性を大幅に向上させることが可能な単結晶の製造方法を提供することを目的とする。
【課題を解決するための手段】
【００１７】
本発明は、上記課題を解決するためになされたもので、チョクラルスキー法によりシリコン単結晶を製造する方法において、単結晶を育成する際に、ボロン及び炭素を、単結晶中の濃度が合せて１×１０１７ａｔｏｍｓ／ｃｃ以上の範囲となるようにドープして、結晶全面がＮ領域及び／又はＩ領域の単結晶を育成することを特徴とするシリコン単結晶の製造方法を提供する（請求項１）。
【００１８】
このように、単結晶を育成する際に、ボロン及び炭素を、単結晶中の濃度が合せて１×１０１７ａｔｏｍｓ／ｃｃ以上の範囲となるようにドープすることで、Ｖ領域とＩ領域の中間でＯＳＦリングの外側に存在するＮ領域となるＶ／Ｇ値の範囲を大幅かつより確実に拡大することができる。このようにＮ領域の単結晶を製造する場合の製造マージンが大幅に拡大することにより、Ｎ領域及び／又はＩ領域、特にはＮ領域の単結晶の育成が比較的容易となり、当該単結晶の歩留り、生産性が大幅に向上するという効果を得ることができる。
シリコン単結晶への炭素のドープは、ルツボ内のシリコン多結晶原料を溶融した後に固形の炭素をシリコン融液に投入しても良いし、原料溶融中あるいはシリコン単結晶引上げ時の雰囲気ガスをＣＯ等の炭素を含む雰囲気とすることによってもシリコン単結晶に炭素をドープすることもできる。しかし炭素のドープを、シリコン多結晶原料をルツボに充填する時に、高純度の炭素粉末をルツボ内に投入することにより行うようにすれば、炭素濃度の濃度制御が容易であり、かつ正確に行うことができる。さらに、シリコン多結晶原料をルツボに充填した後、シリコン多結晶塊の隙間から高純度の炭素粉末を投入するのが好ましい。この方法では、シリコン融液中に炭素粉末が溶け残って結晶が有転位化する心配もなくなる。また、高純度の炭素粉末をシリコン多結晶塊の平らな部分同士等で挟み込んでおくのがより好ましい。このような方法であれば、炉内雰囲気の圧力で吹き飛ばされる恐れもなくなる。
一方、単結晶中にドープするボロンの濃度を高くすればするほど、ボロンを単結晶の外へ飛ばすのに長時間の熱処理が必要となり、また、該単結晶から切り出したウェーハにエピタキシャル層を成長させる際などにはオートドーピングの問題が生じる場合がある。また、単結晶中にドープする炭素濃度を高くすればするほど、該単結晶から作製するデバイスのデバイス特性が劣化する恐れがある。しかし、本発明では、ボロン及び炭素を合せてドープすることで、Ｎ領域の単結晶の製造マージンをより広げることができる上に、それぞれの濃度を低減、特には半減することが可能であるため、長時間の熱処理時間、オートドーピング、デバイス特性の劣化等の問題が生じるのを抑制することも可能である。
【００１９】
このような本発明の方法により製造されたシリコン単結晶をシリコンウェーハに加工した後、１０００℃より高い温度で熱処理を加えることにより、シリコンウェーハ表面のボロンの濃度を１×１０１６ａｔｏｍｓ／ｃｃ以下の範囲となるように調整するのが好ましい（請求項２）。
【００２０】
本発明の製造方法により製造された高濃度でボロンドープされたシリコン単結晶をシリコンウェーハに加工した後、１０００℃より高い温度で熱処理を加えることにより、シリコンウェーハ表面のボロンの濃度を１×１０１６ａｔｏｍｓ／ｃｃ以下の範囲となるように調整することができる。これにより、シリコンウェーハの抵抗率等の品質を所望のものとすることが可能である。
【００２１】
この場合、前記製造するシリコンウェーハの直径が、２００ｍｍ以上であるものとすることができる（請求項３）。
【００２２】
本発明のシリコンウェーハの製造方法は、単結晶の直径が大きくなるにつれ製造マージンが狭くなる一方で、近年より高品質かつより安価なものが求められている、直径が２００ｍｍ以上の大口径のシリコンウェーハを製造するのに特に有効である。
【発明の効果】
【００２３】
以上説明したように、本発明によれば、ボロン及び炭素を所定濃度以上となるようにドープすることで、Ｎ領域となるＶ／Ｇ値の範囲を大幅かつより確実に拡大することができ、すなわち、Ｎ領域及び／又はＩ領域、特には、Ｎ領域の結晶の製造マージンを大幅に拡大することができる。したがって、Ｎ領域及び／又はＩ領域の単結晶、特には、Ｎ領域の単結晶の製造歩留り、生産性を大幅に向上させることができる。
【発明を実施するための最良の形態】
【００２４】
以下、本発明についてより詳細に説明するが、本発明はこれらに限定されるものではない。
本発明者らは、Ｎ領域となるＶ／Ｇ値の範囲、すなわちＮ領域の結晶の製造マージンを拡大する方法について研究を重ねた。
シリコン単結晶を製造する際に、原子半径がシリコンより小さいボロンや炭素などの不純物をドープし、該不純物がシリコンの置換位置に入ると、格子間の間隔が広がりやすく、格子間型の点欠陥が発生しやすくなる。すなわち、シリコン単結晶はＩ−ｒｉｃｈのものになりやすくなる。したがって、優勢な点欠陥がＩ領域からＶ領域へと変化するＶ／Ｇ値が大きくなる。つまりＮ領域となるＶ／Ｇ値が大きくなるため、Ｎ領域の単結晶が製造可能な成長速度Ｖを高速とすることが可能である。加えて、ボロンや炭素などの不純物には転位をピニングする（押えつける）効果があるため、Ｉ−ｒｉｃｈ側で発生する２次欠陥である転位クラスターの発生も抑制される。
このように、ボロンや炭素をドープすることにより、Ｎ領域の結晶を製造するための成長速度Ｖを高速とすることが可能なだけでなく、Ｉ−ｒｉｃｈ側での２次欠陥の発生をも抑制することが可能であり、その結果、Ｎ領域の結晶の製造マージンを大きく拡大することができる。
【００２５】
ここで、特開２００３−２７８６号公報には、高濃度のボロンをドープすることで、Ｎ領域となるＶ／Ｇ値を大きくすることができるとともに、Ｎ領域となるＶ／Ｇ値の範囲を拡大することができることが記載されている。また、国際公開第０１／７９５９３号パンフレットには、単結晶を製造する際に炭素及び窒素をドープすることにより、Ｎ領域となる成長速度がより高速となるとともに、Ｎ領域を拡大することが出来ることが記載されている。しかし、これらの方法には、Ｎ領域の結晶の成長速度マージンを広げるための確実性の点で、未だ改良の余地があった。
また、高濃度のボロン、炭素をドープする場合、以下の問題もある。すなわち、ドープするボロンを高濃度とすればするほど、ボロンを単結晶の外へ飛ばすのに長時間の熱処理が必要となり、また、その単結晶から切り出したウェーハにエピタキシャル層を成長させる際などにはオートドーピングの問題が生じる場合がある。さらに、ドープする炭素を高濃度とすればするほど、その単結晶から作製するデバイスのデバイス特性が劣化する恐れがある。
【００２６】
これらのことから、本発明者らは、Ｎ領域の単結晶の製造マージンを広げるためにドープすべき不純物、及びその濃度についてより詳細に検討を重ねた。
ここで、図５に、ボロン及び炭素を合せた濃度（ａｔｏｍｓ／ｃｃ；ここでは、ボロンと炭素が１：１の濃度である。）と、結晶中心でＯＳＦが消滅するＶ／Ｇ値（ｍｍ２／℃・ｍｉｎ）の関係を示すグラフを示す。図５から、ボロン及び炭素を、合せて１×１０１７ａｔｏｍｓ／ｃｃ以上（特には、２×１０１７ａｔｏｍｓ／ｃｃ以上）の範囲となるようにドープして結晶を育成すれば、結晶中心でＯＳＦが消滅するＶ／Ｇ値（ｍｍ２／℃・ｍｉｎ）が、急激に大きい値となり、Ｎ領域の単結晶の製造マージンを大幅かつ確実に大きくすることができることが判る。
一方、前述のように、ドープするボロン、ドープする炭素を高い濃度とすればするほど、長時間の熱処理、オートドーピング、デバイス特性の劣化等の問題が顕著になってくる。しかし、ボロン及び炭素を、合せてドープすることで、ボロン、炭素が、合せて高濃度であっても、それぞれ単独では、濃度を低く、特には半減することができ、長時間の熱処理、オートドーピング、デバイス特性の劣化等の問題が生じることを抑制することが可能である。
これらの検討の結果、Ｎ領域の単結晶の製造マージンをより大きくかつ確実に拡大するためには、原子半径が小さいサブスティテューショナル(置換型)の不純物であるボロンと炭素を同時に、かつ所定濃度以上、特には合せて１×１０１７ａｔｏｍｓ／ｃｃ以上となるようにドープして結晶を育成すればよいことに想到し、本発明を完成させた。
【００２７】
すなわち、本発明のシリコン単結晶の製造方法は、チョクラルスキー法によりシリコン単結晶を製造する方法において、単結晶を育成する際に、ボロン及び炭素を、単結晶中の濃度が合せて１×１０１７ａｔｏｍｓ／ｃｃ以上の範囲となるようにドープして、結晶全面がＮ領域及び／又はＩ領域の単結晶を育成することを特徴とする。
【００２８】
尚、ボロン及び炭素を、単結晶中の濃度が合せて１×１０２０ａｔｏｍｓ／ｃｃ以下の範囲となるようにドープするのが好ましく、この範囲内であれば、品質が良好な単結晶を安定して製造することが可能であるし、また、長時間の熱処理、オートドーピング、デバイス特性の劣化等の問題が生じるのを十分に抑えることができる。
【００２９】
そして、このように、単結晶を育成する際に、ボロン及び炭素を、単結晶中の濃度が合せて１×１０１７ａｔｏｍｓ／ｃｃ以上の範囲となるようにドープすることで、Ｖ領域とＩ領域の中間でＯＳＦリングの外側に存在するＮ領域となるＶ／Ｇ値の範囲を大幅かつより確実に拡大することができる。すなわち、Ｎ領域の単結晶を製造する場合の製造マージンが大幅に拡大するので、Ｎ領域（必要に応じＮ領域とＩ領域の混在、あるいはＩ領域）の単結晶の育成が比較的容易となり、当該単結晶の歩留り、生産性が大幅に向上するという効果を得ることができる。
さらに、ボロン及び炭素を合せてドープすることで、それぞれの濃度を低減、特には半減することが可能であり、これによりボロン及び炭素を所望の濃度以下とし、長時間の熱処理、オートドーピング、デバイス特性の劣化等の問題が生じるのを十分に抑えることも可能となる。
【００３０】
一方、ボロンは半導体の基本性質である抵抗率を決める物質であり、上記のように高濃度のボロンをドープした場合、抵抗率が下がる。しかし、実際には、デバイス活性層であるシリコン表面近傍ではボロン濃度を低減するなどして、抵抗率等の品質を所望品質にコントロールしたウェーハを製造したい場合がある。このような場合、上記のように高濃度のボロンをドープしたウェーハを作製した後、高温でアニールし表層のボロンを飛ばすことで所望品質のウェーハを製造することが可能である。
【００３１】
すなわち、本発明のシリコンウェーハの製造方法は、上記本発明の方法により製造されたシリコン単結晶をシリコンウェーハに加工した後、１０００℃より高い温度で熱処理を加えることにより、シリコンウェーハ表面のボロンの濃度を１×１０１６ａｔｏｍｓ／ｃｃ以下の範囲となるように調整することを特徴とする。
【００３２】
尚、シリコン単結晶をシリコンウェーハに加工した後の熱処理は、シリコンの融点以下の温度で行う必要があることから、１４２０℃以下の温度で行うことが好ましい。
【００３３】
このように、高濃度のボロンがドープされたシリコン単結晶をシリコンウェーハに加工した後、１０００℃より高い温度で熱処理を加えることにより、シリコンウェーハ表面のボロンの濃度を１×１０１６ａｔｏｍｓ／ｃｃ以下の範囲となるように調整することができ、これにより、シリコンウェーハの抵抗率等の品質を所望のものとすることが可能である。
一方、炭素が非常に高濃度にシリコン単結晶中にドープされると、当該シリコン単結晶から作製したウェーハ上に形成した酸化膜の耐圧特性等を低下させる恐れがある。ウェーハに上記熱処理を加えることで、シリコン表面の炭素の濃度を低減させることもできるので、この観点からも上記熱処理を行うことが好ましい。さらに、本発明のウェーハは、バルク部ではボロンと炭素が高濃度に存在するため、ウェーハのゲッタリング能力が非常に高いという利点がある。
【００３４】
そして、本発明のシリコンウェーハの製造方法は、近年より高品質かつより安価なものが求められている、直径が２００ｍｍ以上の大口径のシリコンウェーハを製造するのに特に有効である。
【実施例】
【００３５】
以下、本発明を実施例および比較例を挙げて具体的に説明する。
（実施例１）
図１に示した単結晶製造装置１に、直径３２インチ（約８００ｍｍ）の石英ルツボ７を装備し、炭素ドープ用の高純度炭素粉をシリコン多結晶塊の平らな部分同士で挟み込んで、シリコン多結晶原料とともに石英ルツボ７に充填し、さらに、ボロンドープ用のボロンエレメントを投入した。この時、シリコン単結晶中のボロンと炭素の濃度が合わせて約１×１０１９ａｔｏｍｓ／ｃｃ（それぞれ単独では５×１０１８ａｔｏｍｓ／ｃｃ）となるように添加して、溶融し、原料融液６とした。そして、チョクラルスキー法（ＣＺ法）により、直胴部の直径が１２インチ（約３００ｍｍ）、直胴部の長さが約１４０ｃｍのシリコン単結晶４を、成長速度を１．１ｍｍ／ｍｉｎから０．３ｍｍ／ｍｉｎにまで徐々に低下させながら育成した。
尚、シリコン単結晶４の育成時には、中心磁場強度３０００Ｇの水平磁場を印加した。
【００３６】
次に上記のようにして育成した単結晶を縦割りしてサンプルを作製し、以下に示すような結晶欠陥分布の調査を行った。
（１）ＦＰＤ（Ｖ領域）およびＬＳＥＰＤ（Ｉ領域）の検査
１）検査用のサンプルに３０分間のセコエッチングを無攪拌で施した後、サンプルを顕微鏡で観察することにより結晶欠陥の確認を行った。
２）サンプルの抵抗率が低い場合、選択エッチング後にステインが出ることもあるので、上記セコエッチングによる結晶欠陥の確認の他、ライト液を用いた結晶欠陥の確認も行った。
（２）ＯＳＦの検査
検査用のサンプルにウエット酸素雰囲気下、１１５０℃で１００分間の熱処理を行った後、サンプルを顕微鏡で観察することによりＯＳＦの有無を確認した。
【００３７】
この結晶欠陥分布の調査結果を、図３（ａ）に示す。
図３（ａ）から明らかなように、調査を行った直胴部からはいずれの結晶欠陥も観察されず、無欠陥結晶であることが確認できた。
【００３８】
次に、単結晶の直胴部を成長させる時の成長速度をほぼ１．０ｍｍ／ｍｉｎに保ちながら育成したことを除いては、上記と同様の方法で、シリコン単結晶を育成した。
得られた単結晶の成長軸方向２０ｃｍ毎の部位からウェーハを切り出し、平面研削及び研磨を行って検査用のサンプルを作製した。このサンプルを用いて、上記と同様の方法により、ＦＰＤ（Ｖ領域）、ＬＳＥＰＤ（Ｉ領域）、ＯＳＦの検査を行った。
【００３９】
この結晶欠陥の検査結果を図２（ａ）に示す。
図２（ａ）から明らかなように、調査を行ったいずれのサンプルからも、結晶欠陥が観察されず、無欠陥結晶であることが確認できた。
【００４０】
さらに、成長速度をほぼ１．０ｍｍ／ｍｉｎに保ちながら育成したシリコン単結晶からウェーハを切り出し、切り出したウェーハを水素雰囲気下で１２００℃、４時間アニールした。これにより、深さ約５μｍからボロン濃度が低下していき、表面では１×１０１５ａｔｏｍｓ／ｃｃ程度と所望の濃度に調整でき、また所望の抵抗率を得ることができた。
【００４１】
（比較例１）
原料融液６を作製する際に、ボロンドープ用のボロンエレメントと炭素ドープ用の高純度炭素粉とをシリコン単結晶中の濃度が合せて約１×１０１５ａｔｏｍｓ／ｃｃ（それぞれ単独では５×１０１４ａｔｏｍｓ／ｃｃ）となるように添加したことを除いては、実施例１と同様の方法により、シリコン単結晶４を、成長速度を１．１ｍｍ／ｍｉｎから０．３ｍｍ／ｍｉｎにまで徐々に低下させながら育成した。
【００４２】
次に上記のようにして育成した単結晶を縦割りしてサンプルを作製し、実施例１と同様の方法により、ＦＰＤ（Ｖ領域）、ＬＳＥＰＤ（Ｉ領域）、ＯＳＦの結晶欠陥分布の調査を行った。この結晶欠陥分布の調査結果を、図３（ｂ）に示す。
図３（ｂ）から明らかなように、成長速度の速い方でＦＰＤ（Ｖ領域）、Ｖ領域の境界付近でＯＳＦ、成長速度の遅い方でＬＳＥＰＤ（Ｉ領域）が観察された。
【００４３】
次に、単結晶の直胴部を成長させる時の成長速度をほぼ１．０ｍｍ／ｍｉｎに保ちながら育成したことを除いては、上記と同様の方法で、シリコン単結晶を育成した。
得られた単結晶の成長軸方向２０ｃｍ毎の部位から約２ｍｍ厚のウェーハを切り出し、平面研削及び研磨を行って検査用のサンプルを作製した。このサンプルを用いて、上記と同様の方法により、ＦＰＤ（Ｖ領域）、ＬＳＥＰＤ（Ｉ領域）、ＯＳＦの検査を行った。
【００４４】
この結晶欠陥の検査結果を図２（ｂ）に示す。
図２（ｂ）から明らかなように、調査を行ったいずれのサンプルからも、ＦＰＤが観察され、ほぼ１．０ｍｍ／ｍｉｎの成長速度では、Ｖ領域の結晶となり、無欠陥結晶を製造することができないことが確認できた。
【００４５】
尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
例えば、上記実施例１では、Ｎ領域のみのシリコン単結晶を製造する場合につき説明したが、必要に応じ、Ｎ領域とＩ領域の混在したシリコン単結晶、あるいは、Ｉ領域のみのシリコン単結晶を引上げる際に、本発明の方法を用いることも可能である。
【図面の簡単な説明】
【００４６】
【図１】本発明で用いられる単結晶製造装置の一例を示す概略断面図である。
【図２】成長速度をほぼ１．０ｍｍ／ｍｉｎに保ちながら育成した単結晶の結晶欠陥分布を示す模式図である。（ａ）実施例１、（ｂ）比較例１。
【図３】成長速度を１．１ｍｍ／ｍｉｎから０．３ｍｍ／ｍｉｎにまで徐々に低下させながら育成して得られた単結晶の結晶欠陥分布を示す概略断面図である。（ａ）実施例１、（ｂ）比較例１。
【図４】結晶欠陥領域の分布を示す概略断面図である。
【図５】ボロン及び炭素を合せた濃度（ａｔｏｍｓ／ｃｃ）と、結晶中心でＯＳＦが消滅するＶ／Ｇ値（ｍｍ２／℃・ｍｉｎ）の関係を示すグラフである。
【符号の説明】
【００４７】
１…単結晶製造装置、  ２…メインチャンバー、  ３…引上げチャンバー、
４…単結晶、  ５…ワイヤー、  ６…原料融液、  ７…石英ルツボ、
８…黒鉛ルツボ、  ９…シャフト、  １０…黒鉛ヒーター、  １１…断熱部材、
１２…ガス整流筒、  １３…遮熱部材、  １４…ガス導入口、  １５…ガス流出口、
１６…種ホルダー、  １７…種結晶。
【図１】
2005170778.tif 000002
【図２】
2005170778.tif 000003
【図３】
2005170778.tif 000004
【図４】
2005170778.tif 000005
【図５】
2005170778.tif 000006